(57)【要約】【課題】種々の記録媒体に対して優れた発色性を発揮することができるとともに、記録媒体に形成される記録部の風合いを優れたものとすることができる水性インクジェット用組成物を提供すること、また、発色性および風合いに優れた記録部を有する記録物を製造することができる記録物の製造方法を提供すること。【解決手段】本発明の水性インクジェット用組成物は、水と、昇華染料、分散染料のうちの少なくとも１種で構成される染料と、ポリエステルと、ウレタン樹脂とを含む。前記水性インクジェット用組成物中における前記染料の含有量をＸＤ［質量％］、前記水性インクジェット用組成物中における前記ポリエステルの含有量をＸＥ［質量％］としたとき、４．０≦ＸＥ／ＸＤ≦３００の関係を満足するのが好ましい。【選択図】なし【特許請求の範囲】
【請求項１】
水と、
昇華染料、分散染料のうちの少なくとも１種で構成される染料と、
ポリエステルと、
ウレタン樹脂とを含む水性インクジェット用組成物。
【請求項２】
さらに、オキサゾリン基含有ポリマーを含む請求項１に記載の水性インクジェット用組成物。
【請求項３】
前記水性インクジェット用組成物中における前記染料の含有量が０．１質量％以上３．０質量％以下である請求項１または２に記載の水性インクジェット用組成物。
【請求項４】
前記水性インクジェット用組成物中における前記ポリエステルの含有量が５質量％以上３０質量％以下である請求項１ないし３のいずれか１項に記載の水性インクジェット用組成物。
【請求項５】
前記水性インクジェット用組成物中における前記ウレタン樹脂の含有量が２．５質量％以上１５質量％以下である請求項１ないし４のいずれか１項に記載の水性インクジェット用組成物。
【請求項６】
前記水性インクジェット用組成物中における前記染料の含有量をＸＤ［質量％］、前記水性インクジェット用組成物中における前記ポリエステルの含有量をＸＥ［質量％］としたとき、４．０≦ＸＥ／ＸＤ≦３００の関係を満足する請求項１ないし５のいずれか１項に記載の水性インクジェット用組成物。
【請求項７】
前記水性インクジェット用組成物中における前記染料の含有量をＸＤ［質量％］、前記水性インクジェット用組成物中における前記ウレタン樹脂の含有量をＸＵ［質量％］としたとき、２．０≦ＸＵ／ＸＤ≦１５０の関係を満足する請求項１ないし６のいずれか１項に記載の水性インクジェット用組成物。
【請求項８】
前記水性インクジェット用組成物中における前記ポリエステルの含有量をＸＥ［質量％］、前記水性インクジェット用組成物中における前記ウレタン樹脂の含有量をＸＵ［質量％］としたとき、１．５≦ＸＥ／ＸＵ≦５．０の関係を満足する請求項１ないし７のいずれか１項に記載の水性インクジェット用組成物。
【請求項９】
前記ポリエステルのガラス転移点は、０℃以上９０℃以下である請求項１ないし８のいずれか１項に記載の水性インクジェット用組成物。
【請求項１０】
前記染料は、Ｃ．Ｉ．ディスパース・イエロー５４、Ｃ．Ｉ．ディスパース・レッド６０、Ｃ．Ｉ．ディスパース・ブルー３６０、Ｃ．Ｉ．ディスパース・ブルー３５９、Ｃ．Ｉ．ディスパース・オレンジ２５、Ｃ．Ｉ．ディスパース・オレンジ６０、Ｃ．Ｉ．ディスパース・レッド３６４、およびＣ．Ｉ．ディスパース・イエロー２３２よりなる群から選択される１種または２種以上である請求項１ないし９のいずれか１項に記載の水性インクジェット用組成物。
【請求項１１】
請求項１ないし１０のいずれか１項に記載の水性インクジェット用組成物を、インクジェット法により吐出し、記録媒体に付与する付与工程と、
前記水性インクジェット用組成物が付与された前記記録媒体を加熱する加熱工程とを有する記録物の製造方法。
【請求項１２】
前記記録媒体は、布帛である請求項１１に記載の記録物の製造方法。
【請求項１３】
前記記録媒体は、絹、羊毛、セルロース、アクリル、ポリウレタン、およびポリアミドよりなる群から選択される１種または２種以上を含む材料で構成されたものである請求項１１または１２に記載の記録物の製造方法。
【請求項１４】
前記記録媒体は、ポリエステルと、綿、絹、ポリアミド、アクリルおよびポリウレタンよりなる群から選択される１種または２種以上とを含む材料で構成されたものである請求項１１または１２に記載の記録物の製造方法。
【請求項１５】
前記加熱工程における前記記録媒体の加熱温度が１００℃以上１６０℃以下である請求項１１ないし１４のいずれか１項に記載の記録物の製造方法。
【発明の詳細な説明】
【技術分野】
【０００１】
本発明は、水性インクジェット用組成物および記録物の製造方法に関する。
【背景技術】
【０００２】
近年、インクジェットプリントの用途が拡大しており、オフィス、家庭用の印刷機としてのほか、商業印刷、テキスタイルプリント等へも適用されている。
【０００３】
そして、昇華性を有する昇華染料、分散染料を含むインクジェット用インクも用いられている。
【０００４】
このようなインクジェット用インクとしては、染色すべき記録媒体へインクを付与した後、スチーミング等の熱処理により染料を染着させるダイレクトプリント法や、中間転写媒体に染料インクを付与した後、熱により染料を中間転写媒体側から染色すべき記録媒体へ昇華転写させる熱転写プリント法がある（例えば、特許文献１参照）。
【先行技術文献】
【特許文献】
【０００５】
【特許文献１】特開平１０−５８６３８号公報
【発明の概要】
【発明が解決しようとする課題】
【０００６】
しかしながら、良好な発色を得るためには、記録媒体の表面がポリエステルで構成されている必要があり、適用することができる記録媒体の種類に制限があった。熱処理の温度を高めることにより、昇華染料、分散染料の発色性が改善することもあるが、記録媒体によっては、記録媒体そのものが溶融してしまったり、焦げてしまうこと等により不本意な変色を生じてしまったりすることがある。また、従来では、記録媒体に形成されたインクジェットインクによる記録部の風合いが低いものとなるという問題もあった。
【課題を解決するための手段】
【０００７】
本発明は、上述の課題を解決するためになされたものであり、以下の適用例として実現することができる。
【０００８】
本発明の適用例に係る水性インクジェット用組成物は、水と、
昇華染料、分散染料のうちの少なくとも１種で構成される染料と、
ポリエステルと、
ウレタン樹脂とを含む。
【０００９】
また、本発明の他の適用例に係る水性インクジェット用組成物は、さらに、オキサゾリン基含有ポリマーを含む。
【００１０】
また、本発明の他の適用例に係る水性インクジェット用組成物では、前記水性インクジェット用組成物中における前記染料の含有量が０．１質量％以上３．０質量％以下である。
【００１１】
また、本発明の他の適用例に係る水性インクジェット用組成物では、前記水性インクジェット用組成物中における前記ポリエステルの含有量が５質量％以上３０質量％以下である。
【００１２】
また、本発明の他の適用例に係る水性インクジェット用組成物では、前記水性インクジェット用組成物中における前記ウレタン樹脂の含有量が２．５質量％以上１５質量％以下である。
【００１３】
また、本発明の他の適用例に係る水性インクジェット用組成物では、前記水性インクジェット用組成物中における前記染料の含有量をＸＤ［質量％］、前記水性インクジェット用組成物中における前記ポリエステルの含有量をＸＥ［質量％］としたとき、４．０≦ＸＥ／ＸＤ≦３００の関係を満足する。
【００１４】
また、本発明の他の適用例に係る水性インクジェット用組成物では、前記水性インクジェット用組成物中における前記染料の含有量をＸＤ［質量％］、前記水性インクジェット用組成物中における前記ウレタン樹脂の含有量をＸＵ［質量％］としたとき、２．０≦ＸＵ／ＸＤ≦１５０の関係を満足する。
【００１５】
また、本発明の他の適用例に係る水性インクジェット用組成物では、前記水性インクジェット用組成物中における前記ポリエステルの含有量をＸＥ［質量％］、前記水性インクジェット用組成物中における前記ウレタン樹脂の含有量をＸＵ［質量％］としたとき、１．５≦ＸＥ／ＸＵ≦５．０の関係を満足する。
【００１６】
また、本発明の他の適用例に係る水性インクジェット用組成物では、前記ポリエステルのガラス転移点は、０℃以上９０℃以下である。
【００１７】
また、本発明の他の適用例に係る水性インクジェット用組成物では、前記染料は、Ｃ．Ｉ．ディスパース・イエロー５４、Ｃ．Ｉ．ディスパース・レッド６０、Ｃ．Ｉ．ディスパース・ブルー３６０、Ｃ．Ｉ．ディスパース・ブルー３５９、Ｃ．Ｉ．ディスパース・オレンジ２５、Ｃ．Ｉ．ディスパース・オレンジ６０、Ｃ．Ｉ．ディスパース・レッド３６４、およびＣ．Ｉ．ディスパース・イエロー２３２よりなる群から選択される１種または２種以上である。
【００１８】
本発明の適用例に係る記録物の製造方法は、本発明の水性インクジェット用組成物を、インクジェット法により吐出し、記録媒体に付与する付与工程と、
前記水性インクジェット用組成物が付与された前記記録媒体を加熱する加熱工程とを有する。
【００１９】
また、本発明の他の適用例に係る記録物の製造方法では、前記記録媒体は、布帛である。
【００２０】
また、本発明の他の適用例に係る記録物の製造方法では、前記記録媒体は、絹、羊毛、セルロース、アクリル、ポリウレタン、およびポリアミドよりなる群から選択される１種または２種以上を含む材料で構成されたものである。
【００２１】
また、本発明の他の適用例に係る記録物の製造方法では、前記記録媒体は、ポリエステルと、綿、絹、ポリアミド、アクリルおよびポリウレタンよりなる群から選択される１種または２種以上とを含む材料で構成されたものである。
【００２２】
また、本発明の他の適用例に係る記録物の製造方法では、前記加熱工程における前記記録媒体の加熱温度が１００℃以上１６０℃以下である。
【発明を実施するための形態】
【００２３】
以下、本発明の好適な実施形態について詳細に説明する。
＜１＞水性インクジェット用組成物
まず、本発明の水性インクジェット用組成物について説明する。
【００２４】
本発明の水性インクジェット用組成物は、水と、昇華染料、分散染料のうちの少なくとも１種で構成される染料と、ポリエステルと、ウレタン樹脂とを含む。
【００２５】
このような条件を満足することにより、種々の記録媒体に対して優れた発色性を発揮することができるとともに、記録媒体に形成される記録部の風合いを優れたものとすることができる水性インクジェット用組成物を提供することができる。特に、前記染料とともに、ポリエステルおよびウレタン樹脂を含むことにより、記録媒体への記録部の定着性を優れたものとすることができるとともに、記録媒体に形成される記録部の風合いを優れたものとすることができる。向上する風合いとしては、例えば、なめらかさ、しなやかさ、柔らかさ等が挙げられ、また、記録媒体が布帛等のシート状の部材である場合での記録物における皺のつきにくさ、より具体的には、記録物を洗濯した際の皺の付きにくさも向上する。また、記録媒体への熱処理を比較的低温、比較的短時間で行った場合でも優れた発色性が発揮される。また、記録媒体への熱処理を比較的低温、比較的短時間で行った場合でも優れた発色性が発揮されるため、耐熱性の低い記録媒体、例えば、比較的低温の熱処理で溶融する材料や、不本意な変色を生じる材料で構成された記録媒体にも、好適に適用することができ、記録媒体の選択の幅が広がる。また、記録媒体への熱処理を比較的低温、比較的短時間で行った場合でも優れた発色性が発揮されるため、省エネルギーや記録物の生産性の向上の観点からも有利である。また、本発明の水性インクジェット用組成物は、後に詳述するような転写工程を有さない記録物の製造方法に適用することができ、記録物の生産性向上、記録物の生産コストの低減、省資源の観点等からも好ましい。また、前記染料を効率よく発色させることができるため、水性インクジェット用組成物中における前記染料の含有量が少ない場合であっても、製造される記録物において、十分な色濃度を確保することができる。
【００２６】
上記のような優れた効果が得られるのは、以下のような理由によるものであると考えられる。すなわち、昇華染料、分散染料は、加熱により、昇華または拡散する性質を有している一方で、ポリエステルは、主鎖にエステル結合を有しており、加熱により、エステル結合の一部が分解し、カルボキシル基と水酸基とに分解し、冷却により、当該カルボキシル基と水酸基とが再結合する。したがって、昇華染料、分散染料のうちの少なくとも１種と、ポリエステルとが接近して存在する状態で加熱することにより、昇華または拡散により、昇華染料、分散染料が単分子状態となり、その後冷却することにより、ポリエステル中において、昇華染料、分散染料の単分子状態が保持され、優れた発色性を呈するものと考えられる。また、従来の昇華転写に比べて、昇華染料、分散染料の移動距離が短い場合であっても、昇華染料、分散染料を単分子状態とすることができるため、比較的低温、比較的短時間の加熱処理でも十分に優れた発色性を確保することができる。
【００２７】
そして、昇華染料、分散染料は、単分子状態により優れた発色性を発揮するのであって、複数個の分子が凝集した状態では、その含有量が大きくても、単分子状態の場合に比べて、発色性は、非常に劣ったものとなる。
【００２８】
また、ポリエステルとともに、ポリエステルとの親和性に優れるウレタン樹脂を含むことにより、記録媒体に形成される記録部の記録媒体に対する定着性を優れたものとしつつ、記録部の風合いを優れたものとすることができる。
【００２９】
これに対し、前記の条件を満たさない場合には、満足のいく結果が得られない。
例えば、水性インクジェット用組成物がポリエステルを含まない場合、表面がポリエステルで構成されている記録媒体以外に対しては、単分子状態の昇華染料、分散染料の割合を十分に高めることが困難となり、満足のいく発色性を発揮することができない。
【００３０】
また、水性インクジェット用組成物がウレタン樹脂を含まない場合、水性インクジェット用組成物を用いて製造される記録物の記録部における風合いが著しく低下する。また、記録部の記録媒体に対する定着性も低下する。
【００３１】
なお、本明細書において、水性インクジェット用組成物とは、インクジェット法により吐出されるインクそのもののほか、当該インクの調製に用いられる原液を含む概念である。言い換えると、本発明の水性インクジェット用組成物は、そのまま、インクジェット法により吐出に供されるものであってもよいし、希釈等の処理の後にインクジェット法により吐出に供されるものであってもよい。また、本明細書において、水性インクジェット用組成物とは、少なくとも水を主要な揮発性液体成分とするものであり、水性インクジェット用組成物を構成する揮発性液体成分中に占める水の割合は、好ましくは４０質量％以上であり、より好ましくは５０質量％以上であり、さらに好ましくは７０質量％以上である。
【００３２】
＜１−１＞特定染料
本発明の水性インクジェット用組成物は、昇華染料、分散染料のうちの少なくとも１種で構成される染料を含んでいる。以下の説明では、前記染料を「特定染料」とも言う。
【００３３】
特定染料は、一般に、ポリエステルに対しては、優れた発色性を示すものの、他の記録媒体、例えば、羊毛、セルロース、綿、絹、ポリエステル、ポリアミド、アクリルおよびポリウレタン等で構成された記録媒体に対しては、発色性に劣っている。
【００３４】
昇華染料、分散染料としては、例えば、Ｃ．Ｉ．ディスパース・イエロー１、３、４、５、７、９、１３、２３、２４、３０、３３、３４、４２、４４、４９、５０、５１、５４、５６、５８、６０、６１、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１５４、１６０、１６２、１６３、１６４、１６５、１７９、１８０、１８２、１８３、１８４、１８６、１９２、１９８、１９９、２０１、２０２、２０４、２１０、２１１、２１５、２１６、２１８、２２４、２２７、２３１、２３２；Ｃ．Ｉ．ディスパース・オレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６０、６１、６６、７１、７３、７６、７８、８０、８９、９０、９１、９３、９６、９７、１１９、１２７、１３０、１３９、１４２；Ｃ．Ｉ．ディスパース・レッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８、３６４；Ｃ．Ｉ．ディスパース・バイオレット１、４、８、２３、２６、２７、２８、３１、３３、３５、３６、３８、４０、４３、４６、４８、５０、５１、５２、５６、５７、５９、６１、６３、６９、７７；Ｃ．Ｉ．ディスパース・グリーン９；Ｃ．Ｉ．ディスパース・ブラウン１、２、４、９、１３、１９；Ｃ．Ｉ．ディスパース・ブルー３、７、９、１４、１６、１９、２０、２４、２６、２７、３５、４３、４４、５４、５５、５６、５８、６０、６２、６４、７１、７２、７３、７５、７９、８１、８２、８３、８７、９１、９２、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、３５９、３６０；Ｃ．Ｉ．ディスパース・ブラック１、３、１０、２４等が挙げられる。
【００３５】
また、昇華蛍光染料、分散蛍光染料としては、例えば、Ｃ．Ｉ．ディスパース・レッド３６４、Ｃ．Ｉ．ディスパース・レッド３６２、Ｃ．Ｉ．バット・レッド４１、Ｃ．Ｉ．ディスパース・イエロー２３２、Ｃ．Ｉ．ディスパース・イエロー１８４、ディスパース・イエロー８２、ディスパース・イエロー４３等が挙げられる。
【００３６】
特定染料としては、上記の昇華染料、分散染料を、１種単独で用いてもよく、２種以上を組み合わせて用いてもよい。
【００３７】
中でも、特定染料は、Ｃ．Ｉ．ディスパース・イエロー５４、Ｃ．Ｉ．ディスパース・レッド６０、Ｃ．Ｉ．ディスパース・ブルー３６０、Ｃ．Ｉ．ディスパース・ブルー３５９、Ｃ．Ｉ．ディスパース・オレンジ２５、Ｃ．Ｉ．ディスパース・オレンジ６０、Ｃ．Ｉ．ディスパース・レッド３６４、およびＣ．Ｉ．ディスパース・イエロー２３２よりなる群から選択される１種または２種以上であるのが好ましい。
【００３８】
これにより、記録物における記録部の発色性をより優れたものとすることができる。また、より低温、より短時間の加熱処理でも、十分な発色性を確保することができる。
【００３９】
水性インクジェット用組成物中における特定染料の含有量の下限は、０．１質量％であるのが好ましく、０．１５質量％であるのがより好ましく、０．２質量％であるのがさらに好ましい。また、水性インクジェット用組成物中における特定染料の含有量の上限は、７．５質量％であるのが好ましく、３．０質量％であるのがより好ましく、２．４質量％であるのがさらに好ましい。
【００４０】
これにより、水性インクジェット用組成物を用いて製造される記録物の記録部における発色性、光学濃度をより優れたものとすることができるとともに、記録物における不本意な色むらの発生等をより効果的に防止することができる。
【００４１】
＜１−２＞ポリエステル
本発明の水性インクジェット用組成物は、ポリエステルを含んでいる。
ポリエステルは、一般に、前述した特定染料により好適に染色され得る。
【００４２】
ポリエステルとしては、例えば、ポリエチレンテレフタレート、ポリブチレンテレフタレート、ポリトリメチレンテレフタレート、ポリエチレンナフタレート、ポリブチレンナフタレート等が挙げられる。
【００４３】
また、ポリエステルとしては、主鎖にエステル結合を有する高分子材料であればよく、例えば、変性ポリエステルであってもよい。
【００４４】
本発明の水性インクジェット用組成物の調製に用いることのできる市販のポリエステルとしては、例えば、日本合成化学社製のポリエスター、互応化学工業社製のプラスコート、東亜合成社製のアロンメルト、ユニチカ社製のエリーテル、高松油脂社製のペスレジン、第一工業製薬社製のスーパーフレックス、東洋紡社製のバイロナール、東ソー社製のポリエステルポリオールのニッポラン等が挙げられる。なお、ポリエステル水分散体として市販されている物を用いる場合、ポリエステルの含有量としては、固形分としてのポリエステルの含有量が前述した関係を満足するように調整する。
【００４５】
本発明の水性インクジェット用組成物を構成するポリエステルの酸価の下限は、１．０ＫＯＨｍｇ／ｇであるのが好ましく、１．５ＫＯＨｍｇ／ｇであるのがより好ましく、２．０ＫＯＨｍｇ／ｇであるのがさらに好ましい。また、本発明の水性インクジェット用組成物を構成するポリエステルの酸価の上限は、１５ＫＯＨｍｇ／ｇであるのが好ましく、１０ＫＯＨｍｇ／ｇであるのがより好ましく、５．０ＫＯＨｍｇ／ｇであるのがさらに好ましい。
【００４６】
これにより、種々の記録媒体における特定染料の発色性をより優れたものとすることができる。
【００４７】
本発明の水性インクジェット用組成物を構成するポリエステルの水酸基価の下限は、１．０ＫＯＨｍｇ／ｇであるのが好ましく、２．０ＫＯＨｍｇ／ｇであるのがより好ましく、３．０ＫＯＨｍｇ／ｇであるのがさらに好ましい。また、本発明の水性インクジェット用組成物を構成するポリエステルの水酸基価の上限は、２０ＫＯＨｍｇ／ｇであるのが好ましく、１５ＫＯＨｍｇ／ｇであるのがより好ましく、１０ＫＯＨｍｇ／ｇであるのがさらに好ましい。
【００４８】
これにより、種々の記録媒体における特定染料の発色性をより優れたものとすることができる。
【００４９】
本発明の水性インクジェット用組成物を構成するポリエステルの数平均分子量の下限は、３０００であるのが好ましく、６０００であるのがより好ましく、１００００であるのがさらに好ましい。また、本発明の水性インクジェット用組成物を構成するポリエステルの数平均分子量の上限は、２５０００であるのが好ましく、２００００であるのがより好ましく、１８０００であるのがさらに好ましい。
【００５０】
これにより、種々の記録媒体における特定染料の発色性をより優れたものとすることができる。
【００５１】
前記ポリエステルのガラス転移点の下限は、０℃であるのが好ましく、２５℃であるのがより好ましく、４０℃であるのがさらに好ましい。また、前記ポリエステルのガラス転移点の上限は、９０℃であるのが好ましく、７５℃であるのがより好ましく、７０℃であるのがさらに好ましい。
【００５２】
これにより、ポリエステルの記録媒体に対する定着のし易さ、および、水性インクジェット用組成物を用いて製造される記録物の耐久性を、より高いレベルで両立することができる。
【００５３】
ポリエステルは、水性インクジェット用組成物中において、いかなる形態であってもよい。例えば、ポリエステルは、水性インクジェット用組成物中に、溶解状態で含まれていてもよいし、コロイド状態、乳化状態等を含む分散状態で含まれていてもよい。また、ポリエステルはゲル化した状態で含まれていてもよい。また、水性インクジェット用組成物中において、ポリエステルは、特定染料やウレタン樹脂の表面の少なくとも一部を被覆していてもよい。また、これらの状態が混在していてもよい。
【００５４】
水性インクジェット用組成物が粒子状のポリエステルを含有しているものである場合、当該ポリエステルの平均粒径の下限は、２０ｎｍであるのが好ましく、４０ｎｍであるのがより好ましく、６０ｎｍであるのがさらに好ましい。また、当該ポリエステルの平均粒径の上限は、３００ｎｍであるのが好ましく、２５０ｎｍであるのがより好ましく、２００ｎｍであるのがさらに好ましい。
【００５５】
これにより、水性インクジェット用組成物の調製を容易に行うことができるとともに、水性インクジェット用組成物中におけるポリエステルの分散安定性、水性インクジェット用組成物の保存安定性、水性インクジェット用組成物のインクジェット法による吐出安定性をより優れたものとすることができる。また、水性インクジェット用組成物を記録媒体に付着した後における単分子状態の特定染料の吸着をより好適に行うことができ、特定染料の発色性をより優れたものとすることができる。
【００５６】
なお、本明細書において、平均粒径とは、特に断りのない限り、体積基準の平均粒径のことを指す。平均粒径は、例えば、マイクロトラックＵＰＡ（日機装社製）を用いた測定により求めることができる。
【００５７】
水性インクジェット用組成物中におけるポリエステルの含有量の下限は、２質量％であるのが好ましく、５質量％であるのがより好ましく、１０質量％であるのがさらに好ましい。また、水性インクジェット用組成物中におけるポリエステルの含有量の上限は、４０質量％であるのが好ましく、３０質量％であるのがより好ましく、２０質量％であるのがさらに好ましい。
【００５８】
これにより、水性インクジェット用組成物の保存安定性、水性インクジェット用組成物のインクジェット法による吐出安定性をより優れたものとすることができる。また、水性インクジェット用組成物を用いて製造される記録物における記録部の定着のし易さ、記録物の耐久性をより優れたものとすることができる。
【００５９】
水性インクジェット用組成物中における特定染料の含有量をＸＤ［質量％］、水性インクジェット用組成物中におけるポリエステルの含有量をＸＥ［質量％］としたとき、ＸＥ／ＸＤの下限は、４．０であるのが好ましく、１０であるのがより好ましく、３０であるのがさらに好ましい。また、ＸＥ／ＸＤの上限は、３００であるのが好ましく、１５０であるのがより好ましく、６０であるのがさらに好ましい。
【００６０】
これにより、水性インクジェット用組成物を用いて形成される記録部の発色性、および、記録物における記録部の記録媒体に対する密着性、記録物の耐久性をより高いレベルで両立することができる。
【００６１】
＜１−３＞ウレタン樹脂
本発明の水性インクジェット用組成物は、ウレタン樹脂を含んでいる。
【００６２】
ウレタン樹脂は、一般に、優れた柔軟性を有するとともに、ポリエステルとの親和性に優れている。
ウレタン樹脂は、分子内にウレタン結合を有する高分子化合物であればよい。
【００６３】
本発明の水性インクジェット用組成物の調製に用いることのできる市販のウレタン樹脂としては、例えば、宇部興産社製のＵＷ１５２７Ｆ、三井化学ポリウレタン社製のタケラックＷ−６０６１、住化バイエルウレタン社製ディスモジュールＷ、ＤＩＣ社製ポリウレタンディスパージョン  ハイドランＡＰ−４０Ｆ等が挙げられる。
【００６４】
本発明の水性インクジェット用組成物を構成するウレタン樹脂の数平均分子量の下限は、１０００であるのが好ましく、３０００であるのがより好ましく、６０００であるのがさらに好ましい。また、本発明の水性インクジェット用組成物を構成するウレタン樹脂の数平均分子量の上限は、３００００であるのが好ましく、２００００であるのがより好ましく、１００００であるのがさらに好ましい。
【００６５】
これにより、ウレタン樹脂とポリエステルとの親和性をより優れたものとすることができ、水性インクジェット用組成物を用いて製造される記録物の記録部における風合いや、耐水性、耐溶剤性、耐熱性、膜強度等をより優れたものとすることができる。
【００６６】
ウレタン樹脂のガラス転移点の下限は、−８０℃であるのが好ましく、−７０℃であるのがより好ましく、−６０℃であるのがさらに好ましい。また、ウレタン樹脂のガラス転移点の上限は、２０℃であるのが好ましく、１０℃であるのがより好ましく、０℃であるのがさらに好ましい。
【００６７】
これにより、ウレタン樹脂とポリエステルとの親和性をより優れたものとすることができ、水性インクジェット用組成物を用いて製造される記録物の記録部における風合いや、耐水性、耐溶剤性、耐熱性、膜強度等をより優れたものとすることができる。
【００６８】
ウレタン樹脂は、水性インクジェット用組成物中において、いかなる形態であってもよい。例えば、ウレタン樹脂は、水性インクジェット用組成物中に、溶解状態で含まれていてもよいし、コロイド状態、乳化状態等を含む分散状態で含まれていてもよい。また、ウレタン樹脂はゲル化した状態で含まれていてもよい。また、水性インクジェット用組成物中において、ウレタン樹脂は、特定染料やポリエステルの表面の少なくとも一部を被覆していてもよい。また、これらの状態が混在していてもよい。
【００６９】
水性インクジェット用組成物中におけるウレタン樹脂の含有量の下限は、２．５質量％であるのが好ましく、３質量％であるのがより好ましく、３．５質量％であるのがさらに好ましい。また、水性インクジェット用組成物中におけるウレタン樹脂の含有量の上限は、１５質量％であるのが好ましく、１２質量％であるのがより好ましく、１０質量％であるのがさらに好ましい。
【００７０】
これにより、水性インクジェット用組成物を用いて製造される記録物の耐久性、発色性等を十分に優れたものとしつつ、記録物の記録部における風合い等をより優れたものとすることができる。また、水性インクジェット用組成物の保存安定性、水性インクジェット用組成物のインクジェット法による吐出安定性をより優れたものとすることができる。
【００７１】
水性インクジェット用組成物中における特定染料の含有量をＸＤ［質量％］、水性インクジェット用組成物中におけるウレタン樹脂の含有量をＸＵ［質量％］としたとき、ＸＵ／ＸＤの下限は、２．０であるのが好ましく、４．０であるのがより好ましく、６．０であるのがさらに好ましい。また、ＸＵ／ＸＤの上限は、１５０であるのが好ましく、１００であるのがより好ましく、３０であるのがさらに好ましい。
【００７２】
これにより、水性インクジェット用組成物を用いて形成される記録部の発色性および風合いをより高いレベルで両立することができる。
【００７３】
水性インクジェット用組成物中におけるポリエステルの含有量をＸＥ［質量％］、水性インクジェット用組成物中におけるウレタン樹脂の含有量をＸＵ［質量％］としたとき、ＸＥ／ＸＵの下限は、１．５であるのが好ましく、１．６であるのがより好ましく、１．７であるのがさらに好ましい。また、ＸＥ／ＸＵの上限は、５．０であるのが好ましく、４．７であるのがより好ましく、４．３であるのがさらに好ましい。
【００７４】
これにより、水性インクジェット用組成物を用いて形成される記録部の発色性および風合いをより高いレベルで両立することができる。
【００７５】
＜１−４＞水
水性インクジェット用組成物は、水を含んでいる。当該水は、主に、水性インクジェット用組成物に流動性を付与する機能を有しており、前述したポリエステル、ウレタン樹脂等の溶媒や分散剤として機能する。
水としては、例えば、ＲＯ水、蒸留水、イオン交換水等の純水を用いてもよい。
【００７６】
水性インクジェット用組成物中における水の含有量の下限は、特に限定されないが、３０質量％であるのが好ましく、３５質量％であるのがより好ましく、４０質量％であるのがさらに好ましい。また、水性インクジェット用組成物中における水の含有量の上限は、特に限定されないが、８５質量％であるのが好ましく、８０質量％であるのがより好ましく、７５質量％であるのがさらに好ましい。
【００７７】
これにより、水性インクジェット用組成物の粘度をより確実に好適な値に調整することができ、インクジェット法による吐出安定性をより向上させることができる。
【００７８】
＜１−５＞水以外の溶剤
水性インクジェット用組成物は、水以外の溶剤を含んでいてもよい。
【００７９】
これにより、水性インクジェット用組成物の粘度を好適に調整したり、水性インクジェット用組成物の保湿性を高めたりすることができる。その結果、インクジェット法による液滴吐出をより安定的に行うことができる。
【００８０】
水性インクジェット用組成物中に含まれる水以外の溶剤としては、例えば、グリセリン、プロピレングリコール、２−ピロリドン等が挙げられる。
【００８１】
これらの溶剤を含むことにより、優れた保湿能により蒸発速度を緩やかにし、より安定的な液滴吐出を行うことができる。
【００８２】
水性インクジェット用組成物中に含まれる水以外の溶剤の含有量の下限は、特に限定されないが、０質量％であるのが好ましく、３質量％であるのがより好ましく、５質量％であるのがさらに好ましい。また、水性インクジェット用組成物中に含まれる水以外の溶剤の含有量の上限は、特に限定されないが、３０質量％であるのが好ましく、２５質量％であるのがより好ましく、２０質量％であるのがさらに好ましい。
これにより、前述した水以外の溶剤を含むことによる効果がより顕著に発揮される。
【００８３】
＜１−６＞オキサゾリン基含有ポリマー
水性インクジェット用組成物は、さらに、オキサゾリン基含有ポリマーを含んでいてもよい。
【００８４】
これにより、当該オキサゾリン基含有ポリマーがウレタン樹脂の硬化剤として機能し、水性インクジェット用組成物により形成される記録部の風合いを十分に優れたものとしつつ、当該記録部の膜強度、記録物の耐久性をより優れたものとすることができる。
【００８５】
オキサゾリン基含有ポリマーとしては、例えば、主鎖を構成するモノマーが、アクリル構造を有するもの、スチレン構造を有するもの等を好適に用いることができる。
【００８６】
また、オキサゾリン基含有ポリマーとしては、水溶性のポリマー、エマルジョン型のような水分散性のポリマー等を用いることができる。
【００８７】
本発明の水性インクジェット用組成物の調製に用いることのできる市販のオキサゾリン基含有ポリマーとしては、例えば、日本触媒社製のエポクロス、ＳＩＧＭＡ−ＡＬＤＲＩＣＨ製のポリオキサゾリン、花王社製のエラストマーＯＳ等が挙げられる。
【００８８】
水性インクジェット用組成物中におけるオキサゾリン基含有ポリマーの含有量の下限は、０．１質量％であるのが好ましく、０．２質量％であるのがより好ましく、０．３質量％であるのがさらに好ましい。また、水性インクジェット用組成物中におけるオキサゾリン基含有ポリマーの含有量の上限は、３．０質量％であるのが好ましく、２．５質量％であるのがより好ましく、２．０質量％であるのがさらに好ましい。
【００８９】
これにより、水性インクジェット用組成物により形成される記録部の風合いと、当該記録部の膜強度、記録物の耐久性とをより高いレベルで両立することができる。
【００９０】
水性インクジェット用組成物中におけるオキサゾリン基含有ポリマーの含有量をＸＯ［質量％］、水性インクジェット用組成物中におけるウレタン樹脂の含有量をＸＵ［質量％］としたとき、ＸＯ／ＸＵの下限は、０．０１であるのが好ましく、０．０３であるのがより好ましく、０．０５であるのがさらに好ましい。また、ＸＯ／ＸＵの上限は、０．６であるのが好ましく、０．５であるのがより好ましく、０．３であるのがさらに好ましい。
【００９１】
これにより、水性インクジェット用組成物により形成される記録部の発色性、および、当該記録部の風合い、膜強度、記録物の耐久性をより高いレベルで両立することができる。
【００９２】
＜１−７＞その他の成分
水性インクジェット用組成物は、前述した成分以外の成分を含んでいてもよい。以下、このような成分をその他の成分とも言う。
【００９３】
その他の成分としては、例えば、特定染料以外の着色剤、ポリエステル、ウレタン樹脂以外の樹脂材料、各種界面活性剤、各種分散剤、乳化剤、トリエチレングリコールモノメチルエーテル、トリエチレングリコールモノブチルエーテル、ジエチレングリコールモノメチルエーテル、１，２−ヘキサンジオール、１，２−ペンタンジオール、１，２−ブタンジオール、３−メチル−１，５−ペンタンジオール等の浸透剤、トリエタノールアミン等の乾燥抑制剤、ｐＨ調整剤、エチレンジアミン四酢酸塩等のキレート化剤、防腐剤・防かび剤、防錆剤等が挙げられる。防腐剤・防かび剤としては、例えば、分子内にイソチアゾリン環構造を有する化合物を好適に用いることができる。
【００９４】
特に、水性インクジェット用組成物が界面活性剤を含んでいると、記録媒体に対する水性インクジェット用組成物の濡れ性をより好適なものとすることができ、より良好な画質を得る上で有利である。
【００９５】
水性インクジェット用組成物中に含まれる界面活性剤としては、例えば、アニオン系界面活性剤、カチオン系界面活性剤、ノニオン系界面活性剤等の各種界面活性剤を用いることができる。
【００９６】
より具体的には、水性インクジェット用組成物中に含まれる界面活性剤としては、例えば、アセチレン系界面活性剤、シリコーン系界面活性剤、フッ素系界面活性剤等が挙げられる。
【００９７】
水性インクジェット用組成物中におけるその他の成分の含有量は、６質量％以下であるのが好ましく、５質量％以下であるのがより好ましい。なお、その他の成分として複数種の成分を含む場合は、これらの含有量の総和が、上記の条件を満足するのが好ましい。
【００９８】
水性インクジェット用組成物の２５℃における表面張力の下限は、特に限定されないが、２０ｍＮ／ｍであるのが好ましく、２１ｍＮ／ｍであるのがより好ましく、２３ｍＮ／ｍであるのがさらに好ましい。また、水性インクジェット用組成物の２５℃における表面張力の上限は、特に限定されないが、５０ｍＮ／ｍであるのが好ましく、４０ｍＮ／ｍであるのがより好ましく、３０ｍＮ／ｍであるのがさらに好ましい。
【００９９】
これにより、インクジェット方式による吐出装置のノズルの詰まり等がより生じにくくなり、水性インクジェット用組成物の吐出安定性がより向上する。また、ノズルの詰まりを生じた場合でも、ノズルにキャップをすること、すなわち、キャッピングによる回復性をより優れたものとすることができる。
【０１００】
なお、表面張力としては、ウィルヘルミー法により測定した値を採用することができる。表面張力の測定は、例えば、協和界面科学社製のＣＢＶＰ−７等の表面張力計を用いることができる。
【０１０１】
水性インクジェット用組成物の２５℃における粘度の下限は、特に限定されないが、２ｍＰａ・ｓであるのが好ましく、３ｍＰａ・ｓであるのがより好ましく、４ｍＰａ・ｓであるのがさらに好ましい。また、水性インクジェット用組成物の２５℃における粘度の上限は、特に限定されないが、３０ｍＰａ・ｓであるのが好ましく、２０ｍＰａ・ｓであるのがより好ましく、１０ｍＰａ・ｓであるのがさらに好ましい。
これにより、水性インクジェット用組成物の吐出安定性がより向上する。
【０１０２】
なお、粘度は、２５℃にて、例えば、Ｐｙｓｉｃａ社製のＭＣＲ−３００等の粘弾性試験機を用いて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定することができる。
【０１０３】
本発明の水性インクジェット用組成物がインクである場合、当該インクは、通常、カートリッジ、袋、タンク等の容器に収納された状態で、インクジェット法による記録装置に適用される。言い換えると、本発明に係る記録装置は、本発明の水性インクジェット用組成物としてのインクを収納するインクカートリッジ等の容器を備えるものである。
【０１０４】
＜２＞記録物の製造方法
次に、本発明の記録物の製造方法について説明する。
【０１０５】
本発明の記録物の製造方法は、前述した本発明に係る水性インクジェット用組成物を、インクジェット法により吐出し、記録媒体に付与する付与工程と、前記水性インクジェット用組成物が付与された前記記録媒体を加熱する加熱工程とを有する。
【０１０６】
これにより、発色性および風合いに優れた記録部を有する記録物を製造することができる。特に、種々の記録媒体に対して発色性および風合いに優れた記録部を形成することができる。
【０１０７】
＜２−１＞付与工程
付与工程では、インクジェット方式により、水性インクジェット用組成物を吐出し、記録媒体に付与する。インクジェット方式による水性インクジェット用組成物の吐出は、公知のインクジェット記録装置を用いて行うことができる。吐出方法としては、ピエゾ方式や、インクを加熱して発生した泡によりインクを吐出させる方式等を用いることができる。中でも、水性インクジェット用組成物の変質のし難さ等の観点から、ピエゾ方式が好ましい。
【０１０８】
付与工程では、複数種の本発明に係る水性インクジェット用組成物を併用してもよい。より具体的には、例えば、特定染料の組成が異なる複数種の水性インクジェット用組成物を併用してもよい。
【０１０９】
また、付与工程では、本発明に係る水性インクジェット用組成物以外のインクを併用してもよい。
【０１１０】
＜２−２＞記録媒体
記録媒体の構成材料としては、特に限定されないが、例えば、ポリウレタン、ポリエチレン、ポリプロピレン、ポリエステル、ポリアミド、アクリル樹脂等の樹脂材料、紙、ガラス、金属、セラミックス、革、木材、陶器や、これらのうちの少なくとも１種で構成された繊維、絹、毛、綿、麻、ポリエステル、ポリアミド（ナイロン）、アクリル、ポリウレタン、セルロース、リンター、レーヨン、キュプラ、アセテート等の各種天然繊維、合成繊維、半合成繊維等が挙げられ、これらから選択される１種または２種以上を組み合わせて用いることができる。また、記録媒体としては、シート状、球状、直方体形状等の立体的な形状を有する物を用いてもよい。
【０１１１】
特に、記録媒体は、布帛であるのが好ましい。
布帛に対する染色は、プリントＴシャツ等で、大きな需要があり、また、アイロン掛け等によるプリント印刷が普及している一方で、ポリエステル繊維の布帛以外の布帛に対する染色への要望も強い。また、このような布帛に記録部が設けられた記録物には、風合い、特に、なめらかさ、しなやかさ、柔らかさ等が求められるとともに、洗濯したときの皺の付きにくさも求められる。本発明によれば、これらの要求に応えることができる。したがって、記録媒体が、布帛である場合に、本発明による効果がより顕著に発揮される。
【０１１２】
また、記録媒体は、絹、羊毛、セルロース、アクリル、ポリウレタン、およびポリアミドよりなる群から選択される１種または２種以上を含む材料で構成されたものであるのが好ましい。
【０１１３】
これらの材料は、染色に対する要望が強い一方で、従来においては、耐熱温度等の関係から、昇華染料、分散染料を用いた染色に適していなかった。これに対して、本発明では、これらの材料で構成された記録媒体を用いた場合でも、好適に記録物を製造することができる。また、これらの材料で構成された部材には、優れた風合いが求められることが多い。したがって、記録媒体が、絹、羊毛、セルロース、アクリル、ポリウレタン、およびポリアミドよりなる群から選択される１種または２種以上を含む材料で構成されたものである場合に、本発明による効果がより顕著に発揮される。
【０１１４】
布帛に用いられる繊維の中には、毛羽立ちやすい麻や毛（ウールなど）がある。毛羽立ちやすい麻や毛はインクジェットヘッドに毛が接触するためノズル抜けを起こしやすく、ノズル抜けを回避できても布帛にミクロな孔や凹凸が多いためインクが着弾しにくく、インクジェット印刷に適しているとは言えない。毛羽立ち難い綿、絹、ポリエステル、ポリアミド、アクリルおよびポリウレタンはインクジェット印刷に向いている。
【０１１５】
よって、記録媒体は、綿、絹、ポリエステル、ポリアミド、アクリルおよびポリウレタンよりなる群から選択される１種または２種以上を含む材料で構成されたものであるのが好ましい。
【０１１６】
また、ポリエステルとの混紡の場合、すなわち、記録媒体は、ポリエステルと、綿、絹、ポリアミド、アクリルおよびポリウレタンよりなる群から選択される１種または２種以上とを含む材料で構成されたものである場合、従来の昇華染料、分散染料を用いた染色では、ポリエステル以外のもう一方の繊維には染色できなかった、すなわち、染色むらを生じやすかったが、本発明では、混紡であっても十分に染色されるため、本発明による効果がより顕著に発揮される。
【０１１７】
また、ポリエステルであっても、本発明では発色効率がよいため、従来の昇華染料、分散染料を用いた染色よりも効果が発揮される。
【０１１８】
また、従来においては、記録媒体として、紙、ガラス、セラミックス、金属、木材、樹脂フィルムのような緻密な樹脂材料で構成された部材を用いた場合、特に、記録媒体としてガラスを用いた場合、染色部の発色性や、記録媒体と染色部との密着性を十分に優れたものとすることが困難であるという問題がより顕著であったが、本発明によれば、これらの記録媒体を用い場合でも、染色部の発色性や、記録媒体と染色部との密着性を十分に優れたものとすることができる。すなわち、記録媒体として、紙、ガラス、セラミックス、金属、木材、樹脂フィルムのような緻密な樹脂材料で構成された部材を用いた場合に、本発明による効果がより顕著に発揮される。
【０１１９】
＜２−３＞加熱工程
その後、水性インクジェット用組成物が付与された前記記録媒体を加熱する。これにより、特定染料がポリエステル等とともに記録媒体に定着されるとともに、特定染料が好適に発色し、記録物が得られる。また、ウレタン樹脂が熱硬化性のものである場合、当該ウレタン樹脂の効果反応を好適に進行させることができ、水性インクジェット用組成物を用いて製造される記録物の記録部の耐水性、耐溶剤性、耐熱性、膜強度等をより優れたものとすることができる。
【０１２０】
本工程での加熱温度の下限は、特に限定されないが、１００℃であるのが好ましく、１０５℃であるのがより好ましく、１１０℃であるのがさらに好ましい。また、本工程での加熱温度の上限は、特に限定されないが、１８０℃であるのが好ましく、１６０℃であるのがより好ましく、１５０℃であるのがさらに好ましい。
【０１２１】
これにより、記録物の製造に要するエネルギーをより少なくすることができ、記録物の生産性をより向上させることができる。また、得られる記録物の発色性をより向上させることができる。また、耐熱性が比較的低い記録媒体も好適に適用することができ、記録媒体の選択の幅がさらに広がる。また、記録物の製造後における加熱、例えば、お湯を用いた洗濯・洗浄、乾燥機による加熱乾燥、アイロン掛け等の加熱処理等による、不本意な変色、光学濃度の変化等を好適に防止することができる。また、本工程での加熱温度が前記範囲内の値であると、記録部の風合いの低下をより効果的に防止することができる。
【０１２２】
本工程での加熱時間は加熱温度にもよるが、本工程での加熱時間の下限は、０．２秒間であるのが好ましく、１秒間であるのがより好ましく、５秒間であるのがさらに好ましい。また、本工程での加熱時間の上限は、３００秒間であるのが好ましく、６０秒間であるのがより好ましく、３０秒間であるのがさらに好ましい。
【０１２３】
これにより、記録物の製造に要するエネルギーをより少なくすることができ、記録物の生産性をより向上させることができる。また、得られる記録物の発色性をより向上させることができる。また、耐熱性が比較的低い記録媒体も好適に適用することができ、記録媒体の選択の幅がさらに広がる。また、本工程での加熱時間が前記範囲内の値であると、記録部の風合いの低下をより効果的に防止することができる。
【０１２４】
また、本工程は、水性インクジェット用組成物が付着した記録媒体の表面を、加熱部材から離間した状態で加熱することにより行ってもよいし、水性インクジェット用組成物が付着した記録媒体と加熱部材とを密着させた状態で加熱することにより行ってもよいが、水性インクジェット用組成物が付着した記録媒体と加熱部材とを密着させた状態で加熱することにより行うことが好ましい。
【０１２５】
これにより、記録物の製造に要するエネルギーをより少なくすることができ、記録物の生産性をより向上させることができる。また、得られる記録物の発色性をより向上させることができる。また、特定染料が記録媒体の外部に放散してしまうことをより効果的に防止することができる。また、記録部の風合いの低下をより効果的に防止することができる。
【０１２６】
以上、本発明の好適な実施形態について説明したが、本発明は、これらに限定されるものではない。
【０１２７】
例えば、本発明の水性インクジェット用組成物は、インクジェット方式での吐出に用いられるものであればよく、上述したような方法に適用されるものでなくてもよい。
【０１２８】
例えば、上述したような工程に加え、さらに他の工程を有する方法に適用されるものであってもよい。
【０１２９】
この場合、前処理工程としては、例えば、記録媒体にコート層を塗布する工程等が挙げられる。
【０１３０】
また、中間処理工程としては、例えば、記録媒体を予備加熱する工程等が挙げられる。
また、後処理工程としては、例えば、記録媒体を洗浄する工程等が挙げられる。
【実施例】
【０１３１】
次に、本発明の具体的実施例について説明する。
［１］インクジェットインクの調製
（実施例１）
まず、特定染料としてのＣ．Ｉ．ディスパース・イエロー５４と、ガラス転移点が２０℃のポリエステルの水分散液としてのＭＤ−１４８０（東洋紡社製）と、熱硬化性ポリウレタンの水分散液としてのＵＷ１５２７Ｆ（宇部興産製）と、グリセリンと、トリエチレングリコールモノブチルエーテルと、トリエタノールアミンと、界面活性剤としてのオルフィンＥ１０１０（日信化学工業社製）と、純水とを、所定の割合で混合し、ハイシアミキサー（シルバーソン社製）にて３０００ｒｐｍで撹拌してスラリー化した。
【０１３２】
次に、製造したスラリーと０．５ｍｍ径ガラスビーズをビーズミル（ＬＭＺ０１５  アシザワ・ファインテック社）にて、水冷下、撹拌分散を行い、その後、ガラスビーズを除去することにより、水性インクジェット用組成物としてのインクジェットインクが得られた。
【０１３３】
なお、ＭＤ−１４８０中に含まれるポリエステルの酸価は３ＫＯＨｍｇ／ｇであり、水酸基価は６ＫＯＨｍｇ／ｇであり、数平均分子量は１５×１０３であった。
【０１３４】
（実施例２〜１３）
表１に示すような組成となるようにした以外は、前記実施例１と同様にしてインクジェットインクを製造した。
【０１３５】
（比較例１〜５）
ウレタン樹脂を用いず、各成分の配合比を調整し、表１に示すような組成となるようにした以外は、前記実施例１と同様にしてインクジェットインクを製造した。
【０１３６】
（比較例６）
ポリエステルを用いず、各成分の配合比を調整し、表１に示すような組成となるようにした以外は、前記実施例１と同様にしてインクジェットインクを製造した。
【０１３７】
（比較例７）
ポリエステルおよびウレタン樹脂を用いず、各成分の配合比を調整し、表１に示すような組成となるようにした以外は、前記実施例１と同様にしてインクジェットインクを製造した。
【０１３８】
前記各実施例および各比較例のインクジェットインクの構成を表１にまとめて示す。なお、表中、「％」は「質量％」のことを意味し、Ｃ．Ｉ．ディスパース・レッド３６４を「ＤＲ３６４」、Ｃ．Ｉ．ディスパース・イエロー２３２を「ＤＹ２３２」、Ｃ．Ｉ．ディスパース・イエロー５４を「ＤＹ５４」、Ｃ．Ｉ．ディスパース・レッド６０を「ＤＲ６０」、Ｃ．Ｉ．ディスパース・ブルー３６０を「ＤＢ３６０」、Ｃ．Ｉ．ディスパース・ブルー３５９を「ＤＢ３５９」、Ｃ．Ｉ．ディスパース・オレンジ２５を「ＤＯ２５」、Ｃ．Ｉ．ディスパース・オレンジ６０を「ＤＯ６０」、ポリエステルを「ＰＥｓ」、ウレタン樹脂を「ＰＵ」、オキサゾリン基含有ポリマーのエマルジョンであるエポクロスＫ２０１０Ｅの固形分（ガラス転移点：−５０℃）を「Ｋ２０１０Ｅ」、オキサゾリン基含有ポリマーの水溶液であるエポクロスＷＳ−３００の固形分を「ＷＳ−３００」、グリセリンを「Ｇｌｙ」、トリエチレングリコールモノブチルエーテルを「ＴＥＧＢＥ」、トリエタノールアミンを「ＴＥＡ」、オルフィンＥ１０１０（日信化学工業社製）を「Ｅ１０１０」と示した。また、表中、「Ｔｇ２０℃のＰＥｓ」は、熱硬化性ポリウレタンの水分散液としてのバイロナール  ＭＤ−１４８０（東洋紡社製）の固形分としてのガラス転移点が２０℃ポリエステルであり、「Ｔｇ７０℃のＰＥｓ」は、熱硬化性ポリウレタンの水分散液としてのバイロナール  ＭＤ−２０００（東洋紡社製）の固形分としてのガラス転移点が７０℃のポリエステルである。また、前記各実施例のインクジェットインクは、いずれも、表面張力が２５ｍＮ／ｍ以上３５ｍＮ／ｍ以下の範囲内の値であった。なお、表面張力は、表面張力計（協和界面科学社製、ＣＢＶＰ−７）を用いて、２５℃にて、ウィルヘルミー法により測定した。また、前記各実施例のインクジェットインクは、いずれも、粘度が４ｍＰａ・ｓ以上１０ｍＰａ・ｓ以下であった。なお、粘度は、粘弾性試験機ＭＣＲ−３００（Ｐｙｓｉｃａ社製）を用いて、２５℃にて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定した。また、前記各水性インクジェット用組成物中に含まれるポリエステルは、いずれも、粒子状をなすものであり、当該ポリエステルの平均粒径は、いずれも、６０ｎｍ以上２００ｎｍ以下の範囲内の値であった。また、前記各実施例のインクジェットインクは、いずれも、水性インクジェット用組成物中における染料の含有量をＸＤ［質量％］、水性インクジェット用組成物中におけるポリエステルの含有量をＸＥ［質量％］、水性インクジェット用組成物中におけるウレタン樹脂の含有量をＸＵ［質量％］としたとき、４．０≦ＸＥ／ＸＤ≦３００の関係、２．０≦ＸＵ／ＸＤ≦１５０の関係、１．５≦ＸＥ／ＸＵ≦５．０の関係を満足するものであった。
【０１３９】
【表１】
2020158725.tif 000002
【０１４０】
［２］評価
［２−１］インクジェットインクの保存性
製造直後の前記各実施例および各比較例のインクジェットインクを、それぞれ、所定のインクパックに収納し、７０℃の加熱環境下で７日間静置し、その後、これらのインクジェットインクの粘度を測定した。加熱環境下に置く前後での粘度変化率を求め、以下の基準に従い、インクジェットインクの保存性を評価した。粘度変化率が小さいほど、インクジェットインクの保存性に優れていると言える。Ｂ以上を良好なレベルとした。なお、インクジェットインクの粘度は、粘弾性試験機ＭＣＲ−３００（Ｐｙｓｉｃａ社製）を用いて、２５℃にて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定した。
【０１４１】
Ａ：粘度の変化率が２％未満。
Ｂ：粘度の変化率が２％以上５％未満。
Ｃ：粘度の変化率が５％以上７％未満。
Ｄ：粘度の変化率が７％以上１０％未満。
Ｅ：粘度の変化率が１０％以上。
【０１４２】
［２−２］インクジェットインクの吐出安定性
製造直後の前記各実施例および各比較例のインクジェットインクを、それぞれ、所定のインク収容容器に充填し、２３℃の環境で１日間放置した。
【０１４３】
その後、当該収容容器を、記録装置ＰＸ−Ｍ８６０Ｆ（セイコーエプソン社製）に装着し、インクジェットインクを吐出し、記録媒体として普通紙Ｐ紙（富士ゼロックス社製）に、記録解像度６００ｄｐｉでベタパターンを付着させた。
【０１４４】
記録媒体上にベタパターンを３０枚記録した際のノズル抜けの本数を調べ、以下の基準に従い評価した。Ｂ以上を良好なレベルとした。
【０１４５】
Ａ：ノズル抜け本数が０本であった。
Ｂ：ノズル抜け本数が１本以上３本以下であった。
Ｃ：ノズル抜け本数が４本以上１０本以下であった。
Ｄ：ノズル抜け本数が１１本以上２０本以下であった。
Ｅ：ノズル抜け本数が２１本以上であった。
【０１４６】
［２−３］発色性
製造直後の前記各実施例および各比較例のインクジェットインクについて、それぞれ、記録装置ＰＸ−Ｍ８６０Ｆ（セイコーエプソン社製）を用いて、記録媒体としての綿の布帛に向けて、所定のパターンで吐出した。
【０１４７】
その後、加熱部材としてのアイロンを、記録媒体のインクジェットインクが付与された面側に接触させて、１６０℃×６０秒間の加熱処理を施し、記録物を得た。
【０１４８】
得られた各記録物について、発色性の評価を行った。具体的には、前記各記録物の製造過程においてインクジェットインクを付与した後で、かつ、加熱処理を施す前の記録媒体のインクジェットインクが付与された部位、および、上記のようにして得られた各記録物の対応する部位について、ｉ１（Ｘ−ｒｉｔｅ社製）を用いて色度を測定し、Ｌ＊ａ＊ｂ＊色空間で測色した時の加熱処理前後での彩度（√（ａ＊＾２＋ｂ＊＾２））の増加率を求めるとともに、各記録物のインクジェットインクが付与された部位のＯＤ値を求め、以下の基準に従い評価した。彩度の増加率が大きいほど、また、ＯＤ値が大きいほど、発色性が優れていると言える。Ｂ以上を良好なレベルとした。
【０１４９】
Ａ：彩度の増加率が５０％以上で、かつ、ＯＤ値が０．５以上である。
Ｂ：彩度の増加率が３０％以上５０％未満で、かつ、ＯＤ値が０．５以上である。
Ｃ：彩度の増加率が１５％以上３０％未満で、かつ、ＯＤ値が０．５以上である。
Ｄ：彩度の増加率が０％以上１５％未満で、かつ、ＯＤ値が０．５以上である。
Ｅ：加熱処理前よりも彩度が低下、または、ＯＤ値が０．５未満である。
【０１５０】
また、記録媒体を、ポリエステル繊維の布帛、ポリエステル繊維と綿繊維との混紡布帛、絹の布帛、ポリウレタン繊維の布帛、アクリル繊維の布帛、ポリアミド繊維の布帛に変更した以外は、前記と同様にして、発色性の評価を行った。
【０１５１】
［２−４］定着性
上記［２−３］で綿の布帛を記録媒体として用いて製造された各実施例および各比較例に係る記録物を、洗濯用洗剤（ライオン社製、トップクリアリキッド）を用いて、家庭用洗濯機（東芝ライフスタイル社製、ドラム式洗濯乾燥機ＴＷ−Ｚ９５００Ｌ）の標準モードにて、４０℃の温水で洗濯し、洗濯前後での記録部のＯＤ値の低下率を求め、以下の基準に従い評価した。ＯＤ値の低下率が低いほど、インクジェットインクによる記録部の記録媒体への定着性に優れていると言える。Ｂ以上を良好なレベルとした。
【０１５２】
Ａ：ＯＤ値の低下率が３％未満である。
Ｂ：ＯＤ値の低下率が３％以上１０％未満である。
Ｃ：ＯＤ値の低下率が１０％以上３０％未満である。
Ｄ：ＯＤ値の低下率が３０％以上５０％未満である。
Ｅ：ＯＤ値の低下率が５０％以上である。
【０１５３】
［２−５］風合い
上記［２−４］で洗濯した記録物を目視で観察し、皺の発生状況等について、以下の基準に従い評価した。皺等の発生が少ないほど、風合いに優れていると言える。Ｂ以上を良好なレベルとした。
【０１５４】
Ａ：洗濯後に折り目、皺が全く認められない。
Ｂ：洗濯後に折り目、皺がほとんど認められない。
Ｃ：洗濯後に折り目はつくが、皺はほとんど認められない。
Ｄ：洗濯後に弱い皺が認められる。
Ｅ：洗濯後に激しい皺が認められる。
これらの結果を表２にまとめて示す。
【０１５５】
【表２】
2020158725.tif 000003
【０１５６】
表２から明らかなように、本発明では優れた結果が得られた。これに対し、比較例では、満足のいく結果が得られなかった。
【０１５７】
また、記録媒体としてセルロース繊維で構成された紙を用いた以外は、前記と同様にして記録物の製造を行い、上記［２−３］と同様に評価を行ったところ、前記と同様の結果が得られた。また、記録媒体として、羊毛の布帛、ポリアミド繊維の布帛を用い、インクジェットインクが付与された記録媒体への加熱条件を２００℃×６０秒間に変更した以外は、上記［２−３］と同様にして記録物の製造を試みたところ、羊毛の布帛では、加熱処理により記録媒体が焦げてしまい、ポリアミド繊維の布帛では、加熱により融けてしまい評価不能であった。